(57)【要約】【課題】繊維および樹脂を含み、印刷物の発色性を向上させるシートの製造方法およびシートを提供すること。【解決手段】本発明のシートの製造方法は、繊維と、樹脂およびポリアミジンを含む複合材とを、混合した混合物を用いてシートを形成する工程を備える。【選択図】なし【特許請求の範囲】
【請求項１】
繊維と、樹脂およびポリアミジンを含む複合材とを、混合した混合物を用いてシートを形成する工程を備えたシートの製造方法。
【請求項２】
前記複合材は、最大粒子径が２５μｍ以下である、請求項１に記載のシートの製造方法。
【請求項３】
前記ポリアミジンの含有量は、前記シートの全質量に対して５質量％以上、１５質量％以下である、請求項１または請求項２に記載のシートの製造方法。
【請求項４】
前記繊維は、乾式で解繊処理された繊維である、請求項１から請求項３のいずれか１項に記載のシートの製造方法。
【請求項５】
前記シートを形成する工程は、加圧処理および加熱処理を含む、請求項１から請求項４のいずれか１項に記載のシートの製造方法。
【請求項６】
請求項１から請求項５のいずれか１項に記載のシートの製造方法によって製造された、繊維と、樹脂およびポリアミジンとを含むシート。
【発明の詳細な説明】
【技術分野】
【０００１】
本発明は、シートの製造方法、およびシートに関する。
【背景技術】
【０００２】
従来、インクジェット記録などにおける印刷物の耐水性や印刷品質を向上させるために、パルプ繊維などに薬剤を添加、または薬剤を塗布したインクジェット記録用紙が知られていた。例えば、特許文献１には、原紙の両面に、硫酸アルミニウムとカチオン性の特定の水溶性高分子とスチレン−アクリル系共重合体とを含有する表面サイズプレス処理剤が塗布されたインクジェット用紙が提案されている。特許文献２および特許文献３には、支持体に特定の付着量にてカチオン性樹脂を塗布してステキヒトサイズ度を調整するインクジェット記録シートが提案されている。特許文献４には、木材パルプを主原料とし、内添サイズ剤として中性ロジンサイズ剤、および填料として炭酸カルシウムを用いて抄紙した原紙に、さらにカチオン性高分子定着剤などを塗布したインクジェット記録用紙が提案されている。
【先行技術文献】
【特許文献】
【０００３】
【特許文献１】特開２０１２−１３９９９２号公報
【特許文献２】特開２００６−１６８２６８号公報
【特許文献３】特開２００６−２２４３２３号公報
【特許文献４】特開平１１−３４４８３号公報
【発明の概要】
【発明が解決しようとする課題】
【０００４】
しかしながら、特許文献１から特許文献４に記載の技術では、結着剤などの樹脂を含有する記録用紙において、印刷物の印刷品質を向上させることが難しいという課題があった。詳しくは、塗布する薬剤に含まれるカチオン性化合物と、印刷用のインクに含まれるアニオン性成分との凝集反応が起きやすく、カチオン性化合物の量によっては凝集反応が過剰となって、印刷物のスジ状の色抜け（白スジ）が悪化する場合があった。また、樹脂を含有する記録用紙では、パルプなどの繊維の他に、樹脂の印刷に係る特性についても勘案する必要がある。そのため、従来の技術では樹脂への対処が充分でない場合があり、印刷物の発色性が向上しにくくなることがあった。すなわち、繊維および樹脂を含む記録用紙において、印刷物の印刷品質を向上させる方法が求められていた。
【課題を解決するための手段】
【０００５】
本発明は、上述の課題の少なくとも一部を解決するためになされたものであり、以下の形態または適用例として実現することが可能である。
【０００６】
［適用例］本適用例に係るシートの製造方法は、繊維と、樹脂およびポリアミジンを含む複合材とを、混合した混合物を用いてシートを形成する工程を備える。
【０００７】
本適用例によれば、繊維および樹脂を含む記録用紙（シート）において、印刷物の印刷品質を向上させることができる。詳しくは、ポリアミジンは、疎水性または親水性のいずれの樹脂ともなじみやすく、樹脂が有する親水性などの特性を調節することができる。また、ポリアミジンはカチオン性であるため、インクに含まれるアニオン性成分を凝集させる凝集剤として作用する。さらに、ポリアミジンの親水部が繊維に吸着し、疎水部が外側に配向する。そのため、繊維表面を疎水化することによって、サイズ剤としても作用する。すなわち、ポリアミジンの凝集作用とサイズ効果とによって、従来よりも印刷物の発色性を向上させることができる。
【０００８】
これに加えて、ポリアミジンは、従来の技術と比べて発色性向上の効果が高く、従来よりも適量を少なくすることが可能となる。そのため、凝集反応が過剰となりにくく、スジ状の色抜けの発生を抑えることができる。以上により、繊維および樹脂を含み、印刷物の発色性を向上させるシートの製造方法を提供することができる。
【０００９】
繊維と、樹脂およびポリアミジンを含む複合材とを用いてシートを形成するため、シートを形成した後にポリアミジンをシートに付与する場合と比べて、シートの製造工程が簡潔であり、シート製造に要する時間を短縮することができる。
【００１０】
上記適用例に記載のシートの製造方法において、複合材は、最大粒子径が２５μｍ以下であることが好ましい。
【００１１】
これによれば、最大粒子径が２５μｍを超える場合と比べて、シートの表面および内部における、複合材の分散性が向上する。そのため、複合材中のポリアミジンの凝集剤およびサイズ剤としての効果がより発現されやすくなり、印刷物の発色性をさらに向上させることができる。
【００１２】
上記適用例に記載のシートの製造方法において、ポリアミジンの含有量は、シートの全質量に対して５質量％以上、１５質量％以下であることが好ましい。
【００１３】
これによれば、ポリアミジンの含有量が５質量％以上であることにより、凝集剤およびサイズ剤としての効果をより高めることができる。また、ポリアミジンの含有量が１５質量％以下であることによって、印刷物におけるスジ状の色抜けの発生をさらに抑えることができる。
【００１４】
上記適用例に記載のシートの製造方法において、繊維は、乾式で解繊処理された繊維であることが好ましい。
【００１５】
これによれば、例えば、普通紙などを乾式プロセスで解繊して再生した繊維を用い、固体（紛体）のポリアミジンを複合材の形態で含有させることが容易になる。すなわち、乾式プロセスにおいて、印刷物の発色性を向上させるシートを容易に製造することができる。また、湿式で解繊処理する場合と比べて、水の使用量が削減されると共に、使用した水の処理が不要となる。
【００１６】
上記適用例に記載のシートの製造方法において、シートを形成する工程は、加圧処理および加熱処理を含むことが好ましい。
【００１７】
これによれば、加圧処理にてシートの構造を密にし、印刷物におけるインクの滲みの発生を抑えて、印刷品質をさらに向上させることができる。また、加熱処理にて樹脂を溶融させ、シートの構造をより密にすると共に、引張強度などのシートの物性を高めることができる。
【００１８】
［適用例］本適用例に係るシートは、上記適用例に記載のシートの製造方法によって製造された、繊維と、樹脂およびポリアミジンとを含むシートである。
【００１９】
本適用例によれば、印刷に用いた際に、印刷物の発色性を向上させることができる。
【図面の簡単な説明】
【００２０】
【図１】実施形態１に係るシート製造装置を示す模式図。
【図２】シートの製造方法を示す工程フロー図。
【発明を実施するための形態】
【００２１】
以下、本発明の実施形態について説明する。以下に説明する実施の形態は、本発明の一例を説明するものである。また、本発明は、以下の実施の形態に限定されるものではなく、請求の範囲および明細書全体から読み取れる発明の要旨、あるいは思想に反しない範囲で適宜変更が可能であり、そのような変更を伴うシートの製造方法およびシートもまた、本発明の技術的範囲に含まれるものである。
【００２２】
（実施形態１）
本実施形態に係るシートの製造方法およびシートについて、使用済の古紙を乾式で解繊処理して再生するシートの製造方法、およびそのシートを例に挙げて説明する。
【００２３】
＜シート製造装置＞
まず、本実施形態に係るシート製造装置について、図１を参照して説明する。図１は、実施形態１に係るシート製造装置を示す模式図である。なお、以下の図においては、各部材を認識可能な程度の大きさにするため、各部材の尺度を実際とは異ならせしめている。また、説明の便宜上、図１の上方向を上方、下方向を下方とし、使用済古紙が投入（供給）される側を上流側、製造されたシートが排出される側を下流側として説明する。
【００２４】
図１に示すシート製造装置１００は、使用済古紙などを乾式で解繊処理し、得られた繊維を用いてシートを製造する装置である。シート製造装置１００は、供給部１０、解繊部２０、選別部４０、混合部５０、堆積部６０、シート形成部８０などを備えている。
【００２５】
供給部１０は、粗砕部１２へ、本実施形態のシートの原料を供給する。シートの原料としては、例えば、紙、パルプ、パルプシート、布帛（不織布や織物）などの繊維を含む物品が挙げられる。本実施形態では、原料として古紙（紙）を用いる。供給部１０は、古紙を重ねて蓄積するスタッカーと、スタッカーから古紙を粗砕部１２へ送り出す自動投入装置とを備えていてもよい。
【００２６】
粗砕部１２は、供給部１０から供給された古紙を、粗砕刃１４によって裁断（粗砕）して粗砕片とする。粗砕部１２は、例えば、古紙を挟んで裁断する一対の粗砕刃１４と、粗砕刃１４を回転させる駆動部（図示せず）とを備えている。これらは、所謂シュレッダーと同様の構成であってもよい。粗砕刃１４における裁断は、乾式にて行われる。ここで、乾式とは、大気などの気相中にて行う方式を指す。粗砕片は、後述する解繊部２０における解繊処理に適した形状や大きさであればよく、特に限定されないが、例えば、数１０ｍｍ四方以下のサイズである。
【００２７】
粗砕部１２は、粗砕刃１４によって裁断された粗砕片を受けるシュート９（ホッパー）を備えている。シュート９は、例えば、粗砕片が裁断後に移動（進行）する方向に向かって、徐々に幅が小さくなるテーパー形状を有している。シュート９には、解繊部２０に連通する管２が連結されている。管２は、粗砕片をシュート９から解繊部２０へ搬送する。
【００２８】
粗砕部１２のシュート９、またはその近傍には、加湿部２０２によって加湿された空気（加湿空気）が供給される。そのため、粗砕片が、静電力によってシュート９や管２の内面に吸着することが抑えられる。また、粗砕片は加湿空気と共に管２を介して解繊部２０へ搬送される。そのため、解繊部２０の解繊処理にて、粗砕片から作製された解繊物が、解繊部２０の内部に吸着することを抑制する効果もある。なお、加湿部２０２は、粗砕刃１４に加湿空気を供給して、供給部１０から供給される古紙を除電する構成としてもよい。また、加湿部２０２と共に、イオナイザー（静電気除去装置）を用いてもよい。
【００２９】
解繊部２０では、粗砕部１２で裁断された粗砕片に解繊処理を施す。解繊処理とは、複数の繊維が折り重ねられて成る被解繊物（古紙）から、繊維を解きほぐす処理をいう。また、解繊部２０は、古紙に含まれる、インクやトナー由来の色材、樹脂粒子、添加剤などを、繊維から分離する機能も有している。
【００３０】
解繊部２０にて解繊処理を施して作製したものを解繊物と呼ぶ。解繊物には、解きほぐされた繊維の他に、色材、樹脂粒子、添加剤などが含まれている場合がある。解繊物の形状は、紐（Ｓｔｒｉｎｇ）状や平紐（Ｒｉｂｂｏｎ）状である。解繊物に含まれる繊維は、繊維同士が絡み合っていない状態であってもよいし、繊維同士が絡み合って塊状となった状態であってもよい。
【００３１】
本実施形態の解繊処理は、乾式にて解繊が行われる。解繊部２０は、例えば、高速回転するローターおよびローターの外周に位置するライナーを有するインペラーミル（図示せず）を備えている。ローターの回転によって気流が発生し、この気流によって、管２から解繊部２０へ粗砕片が吸引される。解繊部２０に搬送された粗砕片は、インペラーミルのローターとライナーとの間に挟まれて解繊されて解繊物となる。さらに、上記気流によって、解繊物は排出口２４へ搬送される。これにより、解繊物は、排出口２４から管３に送り出され、管３を介して選別部４０へ搬送される。
【００３２】
解繊部２０で作製された解繊物は、解繊部２０が発生させる気流によって、解繊部２０から選別部４０に搬送される。シート製造装置１００では、さらに、気流発生装置として解繊部ブロアー２６を備えている。解繊部ブロアー２６は、管３に取り付けられている。解繊部ブロアー２６は、解繊部２０から空気と共に解繊物を吸引し、選別部４０へ放出する。これにより、解繊部２０が発生させる気流に加えて、解繊部ブロアー２６が発生させる気流によって、解繊物が選別部４０へ搬送される。
【００３３】
選別部４０は、解繊物が気流に乗って流入する導入口４２を備えている。選別部４０は、導入口４２から導入した解繊物を、繊維の長さに応じて選別する。詳しくは、選別部４０は、解繊物のうち、所定のサイズ以下の解繊物を第１選別物とし、第１選別物より大きなサイズの解繊物を第２選別物として、選別する機能を有している。第１選別物は、繊維の他に粒子などを含み、第２選別物は、例えば、大きな繊維、未解繊片（十分に解繊されていない粗砕片）、解繊された繊維の凝集物や繊維が絡まったりした塊などを含んでいる。
【００３４】
選別部４０は、ドラム部４１と、ドラム部４１を収容するハウジング部４３と、を備えている。ドラム部４１は、円筒部（図示せず）を有し、モーターなどよって円筒部が回転駆動される。ドラム部４１は、円筒部に網（フィルター、スクリーン）が設けられ、篩としての機能を有している。この網によって、解繊物は、網の目開き（開口）の大きさに対して、同等以下のサイズの第１選別物と、大きいサイズの第２選別物とに選別される。すなわち、上述した所定のサイズとは、ドラム部４１の網の目開きによって決められる。ドラム部４１の網には、例えば、金網、切れ目を有する金属板を引き延ばしたエキスパンドメタル、金属板にプレス機などで孔を形成したパンチングメタルなどが採用可能である。
【００３５】
以上により、導入口４２から導入された解繊物は、ドラム部４１の内部に至り、ドラム部４１（円筒部）の回転運動により、第１選別物と第２選別物とに選別される。つまり、第１選別物は、ドラム部４１の網の目を通過してドラム部４１の外側に放出される。第２選別物は、ドラム部４１の網の目を通過しないため、ドラム部４１の内側（円筒部の内部）に残る。
【００３６】
第１選別物は、ドラム部４１の外側の空気中に放出された後、重力によって下方へ向かう。ドラム部４１の下方には、第１ウェブ形成部４５のメッシュベルト４６が設けられているため、第１選別物はメッシュベルト４６上に降下する。
【００３７】
第２選別物は、導入口４２からドラム部４１に流入する気流によって、排出口４４へ搬送され管８へ搬送される。管８は、ドラム部４１の内側と管２とを連結している。そのため、第２選別物は、管８から管２へ導入される。次いで、第２選別物は、粗砕部１２にて裁断された粗砕片と共に管２を通って搬送され、解繊部２０の導入口２２に至る。すなわち、第２選別物は、解繊部２０に戻されて、再び解繊処理が施される。
【００３８】
第１ウェブ形成部４５（分離部）は、メッシュベルト４６（分離ベルト）、ローラー４７、吸引部４８を備えている。メッシュベルト４６は、無端形状のベルトであって、３個のローラー４７に懸架されている。そのため、メッシュベルト４６は、ローラー４７の回転運動によって、図１の選別部４０に矢印で示した方向（選別部４０の矢印方向）に駆動され、搬送経路が形成されている。メッシュベルト４６の表面には、所定のサイズの開口が配列された網が設けられている。そのため、メッシュベルト４６に降下した第１選別物は、網の目によってサイズが選別される。
【００３９】
第１選別物のうち、網の目を通過するサイズの微粒子は、メッシュベルト４６を通り抜けて下方へ落下する。このメッシュベルト４６を通過する微粒子は、解繊物の中で比較的に小さいものや、樹脂粒子、色材または添加剤などの密度が小さいものを含んでいる。これらは、シート製造装置１００におけるシートの製造に用いない除去物となる。
【００４０】
第１選別物のうち、網の目を通過しないサイズの繊維は、メッシュベルト４６上に残ってメッシュベルト４６と共に選別部４０の矢印方向に搬送される。メッシュベルト４６は、シート製造装置１００における通常動作中には、一定の速度Ｖ１で駆動（搬送）される。ここで、通常動作とは、シート製造装置１００の始動制御（立ち上げ）および停止制御（立ち下げ）以外の動作を指し、具体的にはシートを製造している間の動作をいう。
【００４１】
以上により、解繊部２０で解繊処理された解繊物は、選別部４０にて第１選別物と第２選別物とに選別され、第２選別物は解繊部２０へ戻される。第１選別物は、第１ウェブ形成部４５（メッシュベルト４６）によって除去物が取り除かれる。除去物が取り除かれた第１選別物は、シートの製造に適した材料（繊維）である。
【００４２】
メッシュベルト４６の下方には、吸引部４８が設けられている。吸引部４８は、メッシュベルト４６の下方から空気を吸引する。そのため、除去物は、メッシュベルト４６を速やかに通過する。吸引部４８は、管２３を介して集塵部２７（集塵装置）に連結されている。集塵部２７の下流側には、捕集ブロアー２８が設けられている。捕集ブロアー２８は、集塵部２７から空気を吸引する集塵用の吸引部として機能する。捕集ブロアー２８の吸引によって、除去物は管２３から集塵部２７に導入される。
【００４３】
集塵部２７は、吸引された気流中から微粒子（除去物）を捕捉して取り除く。微粒子が除去された空気は捕集ブロアー２８へ進む。捕集ブロアー２８のさらに下流側は、管２９に連結されている。そのため、該空気は、管２９を介してシート製造装置１００の外部に放出される。
【００４４】
これらによって、第１選別物から除去物が速やかに取り除かれ、メッシュベルト４６上に除去物が取り除かれた第１選別物（繊維）が堆積して、第１ウェブＷ１が形成される。第１ウェブＷ１は、繊維が緩く堆積してウェブ形状となった柔軟な形態である。
【００４５】
ドラム部４１を含む空間には、加湿部２０４によって加湿空気が供給される。この加湿空気によって、選別部４０の内部にて第１選別物が加湿される。そのため、静電力によって、繊維がメッシュベルト４６へ付着することが低減されて、メッシュベルト４６から剥離されやすくなる。また、静電力に起因して、第１選別物がハウジング部４３の内面に付着することを抑えられる。
【００４６】
なお、シート製造装置１００において、第１選別物と第２選別物とを選別して分離する構成は、ドラム部４１を備えた選別部４０に限定されない。例えば、分級機を用いて解繊物を分級する構成であってもよい。分級機としては、例えば、サイクロン分級機、エルボージェット分級機、エディクラシファイヤーなどが挙げられる。これらの分級機によれば、第１選別物と第２選別物とを選別して分別することが可能である。また、解繊物中で比較的に小さいものや、樹脂粒子、色材、添加剤などの密度が小さいものを含む除去物（微粒子）を取り除くことが可能となる。そのため、第１選別物に含まれる微粒子を、分級機によって第１選別物から除去する構成としてもよい。この場合には、第２選別物は解繊部２０に戻され、第１選別物から除去物が取り除かれ、除去物は集塵部２７にて捕捉される。
【００４７】
メッシュベルト４６の搬送経路の途中には、加湿部２１０が設けられている。加湿部２１０によって、ミスト（水の微粒子）を含む空気が供給される。加湿部２１０が製造する水の微粒子は、メッシュベルト４６上に載って搬送されてきた第１ウェブＷ１に向かって降下して、第１ウェブＷ１に水分を供給する。そのため、第１ウェブＷ１に含まれる水分量が調整され、静電力によってメッシュベルト４６へ第１ウェブＷ１の繊維が付着することが抑えられる。
【００４８】
メッシュベルト４６の搬送経路の端部には、回転体４９が設けられている。回転体４９は、搬送されてきた第１ウェブＷ１を、メッシュベルト４６から剥離すると共に、分断する。回転体４９は、第１ウェブＷ１の繊維を解して、後述する混合部５０にて樹脂などと混合しやすい状態へ加工する。
【００４９】
回転体４９の構成は、特に限定されないが、板状の羽根を有し、回転する回転羽根形状である。回転体４９は、メッシュベルト４６から剥離される第１ウェブＷ１と羽根とが接触するように配置されている。回転体４９の回転（例えば、図１中で矢印Ｒにて示す方向への回転）によって、メッシュベルト４６から剥離した第１ウェブＷ１に羽根が衝突する。そのため、回転体４９の羽根により、第１ウェブＷ１は分断されて、細分体Ｐに加工される。細分体Ｐは、回転体４９の下方の管７の内部を降下して、管７内の気流によって、管７に続いて設けられた管５４へ搬送される。
【００５０】
ここで、回転体４９は、回転体４９の羽根がメッシュベルト４６と接触しない位置に設置することが好ましい。例えば、該羽根の先端部とメッシュベルト４６との間隔は、０．０５ｍｍ以上、０．５ｍｍ以下である。これにより、メッシュベルト４６と回転体４９との接触による損傷を防ぎつつ、第１ウェブＷ１の加工を行うことができる。
【００５１】
回転体４９および管７を含む空間には、加湿部２０６によって加湿空気が供給される。そのため、回転体４９（羽根）や管７の内面に、静電力によって繊維や細分体Ｐが付着することが抑えられる。さらに、管７の下流側の管５４へ加湿空気が供給されるため、管５４においても静電力の影響を低減することができる。
【００５２】
管５４の途中には、混合部５０が設けられている。混合部５０は、添加物供給部５２と混合ブロアー５６とを備えている。混合ブロアー５６に対して、添加物供給部５２は上流側（管７に近い側）に設けられている。混合部５０は、管７から細分体Ｐを吸引し、添加物供給部５２にて複合材を供給して、複合材と細分体Ｐとを混合して管５４の下流側へと、気流によって搬送する機能を有している。
【００５３】
添加物供給部５２は、複合材を収納する添加物カートリッジ（図示せず）に接続され、添加物カートリッジ内部の複合材を、管５４を気流によって搬送されてくる細分体Ｐに供給する。複合材は、樹脂、ポリアミジンなどの紛体を含んでいる。複合材の詳細については後述する。
【００５４】
添加物カートリッジは、添加物供給部５２に着脱可能な構成であってもよい。また、添加物カートリッジに複合材を補充可能な構成であってもよい。添加物供給部５２は、複合材を一時的に貯留し、管５４へ送り出す排出部５２ａを備えている。
【００５５】
排出部５２ａは、添加物供給部５２に貯留された複合材を、管５４に送り出すフィーダー（図示せず）、およびフィーダーと管５４とを接続する管路を開閉するシャッター（図示せず）を備えている。シャッターが閉じられると、排出部５２ａから管５４への複合材の供給が停止される。このシャッターによって、フィーダーが動作していない場合に、管５４の負圧による複合材の管５４への流出が抑えられる。また、フィーダーは、管５４へ送り出す複合材の供給量（質量）を、調節する機能を有している。
【００５６】
混合ブロアー５６は羽根を有し、気流を発生させて、管７および管５４の上流側から空気を吸引する。この気流によって、管７を降下する細分体Ｐは管５４側へ吸引されて、混合ブロアー５６側へ気流にて搬送される。また、添加物供給部５２から供給された複合材も、上記気流にて搬送される。そのため、細分体Ｐおよび複合材は、管５４内の気流や混合ブロアー５６の羽根などの作用によって混合されて混合物となる。上記気流によって、細分体Ｐと複合材との混合物（以降、単に「混合物」ともいう。）は、管５４から、下流側の堆積部６０へ搬送される。
【００５７】
ここで、細分体Ｐと複合材とを混合する機構は、上記に限定されない。例えば、高速回転する羽根によって撹拌するものや、Ｖ型ミキサーのように容器の回転を利用したものであってもよい。また、これらの機構を、混合ブロアー５６の上流側または下流側に追加して設けてもよい。
【００５８】
堆積部６０は、管５４と接続された導入口６２から、混合物を導入し、空気中に放出して細分体Ｐの絡み合った繊維を解す。また、同様にして、複合材が塊状になっている場合に、これらを紛体に戻す。
【００５９】
堆積部６０は、ドラム部６１と、ドラム部６１を収容する覆いであるハウジング部６３と、を備えている。ドラム部６１は、円筒部（図示せず）を有し、モーターなどによって円筒部が回転駆動される。ドラム部６１は、円筒部に網（フィルター、スクリーン）が設けられ、篩としての機能を有している。この網によって、ドラム部６１は、網の目開き（開口）の大きさに対して、小さいサイズの繊維や粒子を通過させ、ドラム部６１の外側に放出する。ドラム部６１の構成は、例えば、上述したドラム部４１の構成と同様である。
【００６０】
なお、ドラム部６１の篩（ふるい）は、特定の対象物を選別する機能を有していなくてもよい。つまり、ドラム部６１の円筒部として用いられる篩とは、網を備えたという意味であり、ドラム部６１は、ドラム部６１に導入された上記の混合物を全て通過させてもよい。
【００６１】
ドラム部６１の下方には、第２ウェブ形成部７０が設けられている。第２ウェブ形成部７０では、堆積部６０（ドラム部６１）から降下した混合物によって、第２ウェブＷ２が形成される。第２ウェブ形成部７０は、例えば、メッシュベルト７２、ローラー７４、サクション機構７６を備えている。
【００６２】
メッシュベルト７２は、無端形状のベルトであって、複数のローラー７４に懸架されている。そのため、メッシュベルト７２は、ローラー７４の回転運動によって、図１の堆積部６０に矢印で示した方向（堆積部６０の矢印方向）に駆動され、搬送経路が形成されている。メッシュベルト７２の形成材料は、例えば、金属、樹脂、布（不織布を含む）である。メッシュベルト７２の表面には、所定のサイズの開口が配列された網が設けられている。そのため、メッシュベルト７２に降下した混合物のうち、メッシュベルト７２の網の目を通過するサイズの微粒子は、メッシュベルト７２を通り抜けてさらに下方に降下する。これに対し、上記網の目を通過しないサイズの繊維および複合材は、メッシュベルト７２上に堆積する。なお、メッシュベルト７２の網の目は微細であって、ドラム部６１から降下する繊維や複合材などの大半を通過させないサイズである。
【００６３】
メッシュベルト７２上に堆積した混合物は、メッシュベルト７２と共に堆積部６０の矢印方向に搬送される。メッシュベルト７２は、シートを製造する通常動作中には、一定の速度Ｖ２で搬送方向に移動する。
【００６４】
メッシュベルト７２の下方には、サクション機構７６が設けられている。サクション機構７６は、サクションブロアー７７を備え、サクションブロアー７７の吸引力によって、下方（堆積部６０からメッシュベルト７２）へ向かう気流を発生させる。
【００６５】
堆積部６０から放出された混合物は、サクション機構７６が発生させる気流によって降下の速度が増大されて、メッシュベルト７２上に吸引される。そのため、メッシュベルト７２上における第２ウェブＷ２の形成が促進され、堆積部６０からの放出速度も増大される。さらに、混合物の降下方向にダウンフローが形成されるため、複合材の降下中に繊維などにおける絡み合いの発生が抑えられる。絡み合いの発生が抑えられるため、第２ウェブＷ２は、空気を含んで嵩高い状態でメッシュベルト７２上に形成される。
【００６６】
サクションブロアー７７（堆積吸引部）は、サクション機構７６から吸引した空気を、シート製造装置１００の外部に放出する。このとき、サクションブロアー７７が吸引した空気を、捕集フィルター（図示せず）を通してから放出してもよい。あるいは、サクションブロアー７７の空気の放出側を、上述した管２３と連結し、上記空気を集塵部２７へ導入して集塵してもよい。
【００６７】
ドラム部６１を含む空間には、加湿部２０８によって加湿空気が供給される。そのため、堆積部６０の内部の空気が加湿されて、静電力によってハウジング部６３に繊維や複合材が付着することが抑えられる。これにより、混合物がメッシュベルト７２へと速やかに降下し、混合物の損失を抑えて第２ウェブＷ２を形成することができる。
【００６８】
以上のように、堆積部６０および第２ウェブ形成部７０を経て、第２ウェブＷ２が形成される。
【００６９】
メッシュベルト７２の搬送経路における、堆積部６０の下流側には、加湿部２１２が設けられ、ミスト（水の微粒子）を含む空気が供給される。そのため、加湿部２１２が製造する水の微粒子は、第２ウェブＷ２に降下して、第２ウェブＷ２に水分を供給する。これにより、第２ウェブＷ２に含まれる水分量が調整され、静電力によってメッシュベルト７２に第２ウェブＷ２の繊維や複合材が付着することが抑えられる。
【００７０】
上記搬送経路の加湿部２１２の下流側には、搬送部７９が設けられている。搬送部７９は、メッシュベルト７２上の第２ウェブＷ２を、シート形成部８０に搬送する。搬送部７９は、例えば、メッシュベルト７９ａ、ローラー７９ｂ、サクション機構７９ｃを備えている。メッシュベルト７９ａは、メッシュベルト７２の上方に、メッシュベルト７２と対向して配置されている。すなわち、搬送部７９においては、メッシュベルト７２上に第２ウェブＷ２が載置され、さらに第２ウェブＷ２と隙間を空けてメッシュベルト７９ａが設けられている。
【００７１】
サクション機構７９ｃは、ブロアー（図示せず）を有し、ブロアーの吸引力によってメッシュベルト７９ａの周辺に上方向きの気流を発生させる。この気流は、メッシュベルト７９ａと対向する第２ウェブＷ２に作用して、第２ウェブＷ２を上方へ吸引する。そのため、第２ウェブＷ２は、メッシュベルト７２から剥離されて、メッシュベルト７９ａ側に吸引されてメッシュベルト７９ａに吸着される。これにより、搬送部７９では、メッシュベルト７２からメッシュベルト７９ａへの第２ウェブＷ２の受け渡しが行われる。
【００７２】
メッシュベルト７９ａは、ローラー７９ｂの回転により駆動されて移動し、吸着した第２ウェブＷ２を下流側のシート形成部８０へと搬送する。メッシュベルト７２の移動速度（搬送速度）と、メッシュベルト７９ａの移動速度（搬送速度）とは、例えば同等であってもよい。
【００７３】
シート形成部８０は、第２ウェブＷ２からシートＳを形成する。具体的には、シート形成部８０は、メッシュベルト７９ａによって搬送された第２ウェブＷ２に対して、加圧処理および加熱処理を施してシートＳを成形する。
【００７４】
シート形成部８０は、加圧処理のための加圧部８２と、加熱処理のための加熱部８４とを備えている。加圧部８２は、一対のカレンダーローラー８５を備えている。第２ウェブＷ２は、カレンダーローラー８５によって、所定のニップ圧で挟まれて加圧処理を施される。これにより、第２ウェブＷ２は、厚さ（上下方向の寸法）が小さく圧縮され、密度が大きくなる。一対のカレンダーローラー８５は、一方がモーター（図示せず）に駆動される駆動ローラーであり、他方が従動ローラーである。カレンダーローラー８５は、モーター駆動によって回転し、第２ウェブＷ２に加圧処理を施しながら加熱部８４へ搬送する。
【００７５】
加熱部８４としては、例えば、加熱ローラー（ヒーターローラー）、熱プレス成形機、ホットプレート、温風ブロアー、赤外線加熱器、フラッシュ定着器などの加熱装置が挙げられる。シート製造装置１００では、加熱部８４として、一対の加熱ローラー８６を用いている。加熱ローラー８６は、内部または外部に設けられたヒーターによって、予め設定された温度に加温される。一対の加熱ローラー８６は、一方がモーター（図示せず）に駆動される駆動ローラーであり、他方が従動ローラーである。加熱ローラー８６は、モーター駆動によって回転しながら、第２ウェブＷ２を挟んで加熱処理を施す。これにより、第２ウェブＷ２中の樹脂によって、複数の繊維などが結着され、帯状のシートＳが成形される。
【００７６】
なお、加圧部８２におけるカレンダーローラー８５の数、および加熱部８４における加熱ローラー８６の数は、上記に限定されない。
【００７７】
帯状のシートＳは、加熱ローラー８６によって送り出されて、切断部９０に搬送される。切断部９０は、帯状のシートＳを所定のサイズに切断する。切断部９０は、例えば、第１切断部９２と、第２切断部９４とを備えている。第１切断部９２は、帯状のシートＳの搬送方向と交差する方向に配置され、帯状のシートＳの長さ方向（搬送方向）に対して切断を行う。第２切断部９４は、帯状のシートＳの搬送方向に略平行な方向に配置され、帯状のシートＳの幅方向に対して切断を行う。第１切断部９２および第２切断部９４の配置および機能は、上記に限定されない。
【００７８】
切断部９０によって、帯状のシートＳは、所定サイズの単票のシートＳに加工される。次いで、単票のシートＳ（以降、単に「シートＳ」ということもある。）は、切断部９０から排出部９６へ送り出される。排出部９６は、シートＳを載置して蓄積するトレイ、あるいはスタッカーを備えていてもよい。
【００７９】
以上に述べたように、シート製造装置１００によって、乾式で使用済古紙からシートＳが製造される。
【００８０】
＜シートの製造方法＞
次に、本実施形態のシートの製造方法について、図２を参照して説明する。図２は、シートの製造方法を示す工程フロー図である。図２に示した工程フローは一例であって、これに限定されるものではない。なお、本実施形態では、上述したシート製造装置１００を用いることから、以降は図１も参照して説明する。
【００８１】
本実施形態に係るシートの製造方法は、使用済古紙に解繊処理を施す工程Ｓ１と、解繊処理で得られた解繊物を選別処理して、繊維を取り出す工程Ｓ２と、樹脂、ポリアミジンを含む添加物を調製して複合化する工程Ｓ３（複合材の作製工程）と、繊維および複合材から、繊維、樹脂、ポリアミジンを含む混合物を作製する工程Ｓ４と、混合物からシートＳを形成する工程として、工程Ｓ５（加圧処理）および工程Ｓ６（加熱処理）と、を備えている。
【００８２】
図２に示した工程Ｓ１（解繊処理）では、使用済古紙に乾式の解繊処理を施す。具体的には、粗砕部１２にて使用済古紙を粗砕片とした後に、解繊部２０にて粗砕片に解繊処理を施して解繊物を作製する。そして、工程Ｓ２へ進む。
【００８３】
工程Ｓ２（選別処理）では、解繊物からシートＳの製造に用いる繊維を選別する。具体的には、解繊物には、充分に解繊されなかった粗砕片や、使用済古紙に含有または付着していた、繊維以外の成分が含まれていることがある。そのため、まず、選別部４０にて、所定のサイズ以下の繊維などを第１選別物として取り出す。所定のサイズを超える第２選別物には、大きな繊維、未解繊片、繊維の凝集物などが含まれている。そのため、第２選別物は、解繊部２０に戻されて解繊処理を行った後に、再び選別処理が施される。
【００８４】
解繊物から取り出された第１選別物には、繊維以外の成分として、色材、樹脂粒子、添加剤などの微粒子が含まれていることがある。これらは、シートＳの形成材料として不要な成分である。そこで、第１ウェブ形成部４５のメッシュベルト４６の網によって、上記微粒子を除去物として取り除く。これらによって、乾式で解繊処理された繊維（第１ウェブＷ１）が得られる。そして、工程Ｓ３へ進む。
【００８５】
工程Ｓ３（複合材の作製）では、シートＳの形成に用いる、添加物を調製して複合化し、複合材とする。複合材には、樹脂、ポリアミジンが複合化された材料が含まれる。これらは、後工程（工程Ｓ４）にて乾式で繊維と混合されることから、繊維との混合を良好とするために固体として用いることが好ましい。なお、工程Ｓ３は、シート製造装置１００内で行わずに、別途実施してもよい。
【００８６】
［樹脂］
添加物（複合材）に用いる樹脂は、後工程の工程Ｓ６（加熱処理）で溶融し、シートＳに含まれる繊維やポリアミジンなどを結着させる。樹脂は、熱可塑性樹脂や熱硬化性樹脂であり、例えば、ＡＳ樹脂（アクリロニトリル−スチレン共重合体）、ＡＢＳ樹脂（アクリロニトリル−ブタジエン−スチレン共重合体）、ポリプロピレン、ポリエチレン、ポリ塩化ビニル、ポリスチレン、アクリル樹脂、ポリエステル、ポリエチレンテレフタレート、ポリフェニレンエーテル、ポリブチレンテレフタレート、ポリアミド、ポリカーボネート、ポリオキシメチレン、ポリフェニレンサルファイド、ポリエーテルエーテルケトンなどが挙げられる。これらの樹脂は、１種単独または複数種を組み合せて用いてもよい。これらの樹脂を使い分けることによって、工程Ｓ６における樹脂の溶融温度や、シートＳの柔軟性、引張強度などの物性を調節することができる。これらの樹脂は、繊維状であってもよく、粉末状であってもよい。
【００８７】
樹脂の含有量は、シートＳの全質量に対して１質量％以上、３０質量％以下が好ましく、より好ましくは２質量％以上、２５質量％以下である。樹脂の含有量が上記の範囲であることにより、繊維などの結着が強化され、シートＳにおける引張強度などの物性がさらに向上する。また、樹脂の含有量を３０質量％以下とすることによって、シートＳ全体の疎水性が過剰に上昇することを抑えて、印刷品質を良好にすることができる。
【００８８】
［ポリアミジン］
ポリアミジンをシートＳに含有させることにより、シートＳを印刷に用いると、印刷物における色材の発色性を向上させることができる。ポリアミジンは、両親媒性に由来して、疎水性または親水性のいずれの樹脂ともなじみやすく、樹脂が有する親水性などの特性を調節することができる。また、ポリアミジンはカチオン性であるため、凝集剤として作用する。さらに、両親媒性であることから、繊維に吸着して繊維表面を疎水化することにより、サイズ剤としても作用する。特に、樹脂とポリアミジンとが複合化された状態であれば、シートＳ全体にばらつきの発生を抑えて親水性が付与される。
【００８９】
これに加えて、ポリアミジンは、従来の技術と比べて発色性向上の効果が高く、従来よりも適量を少なくすることが可能であり、凝集反応が過剰となりにくく、スジ状の色抜けの発生を抑えることができる。
【００９０】
ポリアミジンとしては、市販品を用いてもよく、例えば、ダイヤフロック（登録商標）ＫＰ７０００、ダイヤキャッチ（登録商標）ＣＨＰ８００（以上、商品名、三菱ケミカル社）、ハイモロック（登録商標）ＺＰ−７００、ＺＰ−７７２、ＺＰ−７８３（商品名、ハイモ社）などが挙げられる。
【００９１】
シートＳにおけるポリアミジンの含有量は、シートＳの全質量に対して５質量％以上、１５質量％以下であり、好ましくは６質量％以上、１４質量％以下であり、より好ましくは８質量％以上、１２質量％以下である。これによれば、ポリアミジンの凝集剤およびサイズ剤としての効果をより高めることができる。そのため、印刷物の発色性をさらに向上させることができる。シートＳの全質量に対するポリアミジンの含有量は、複合材中の添加量などによって調整することが可能である。
【００９２】
複合材中へのポリアミジンの添加量は、好ましくは５質量％以上、７０質量％以下であり、より好ましくは１０質量％以上、６０質量％以下である。これによれば、複合材における紛体としての供給特性が維持され、次工程（工程Ｓ４）における繊維と複合材との混合比を良好に調節することができる。
【００９３】
［その他の成分］
添加物（複合材）には、その他の成分として、シートＳを着色するための着色剤、繊維や樹脂などの凝集を抑制するための凝集抑制剤、シートＳに難燃性を付与するための難燃剤などを用いてもよい。
【００９４】
［複合材］
上述した成分を、予め混合して添加物を調製して複合材とし、添加物カートリッジに収納する。
【００９５】
ポリアミジンを含む複合材は、最大粒子径が２５μｍ以下である。好ましい最大粒子径は、１μｍ以上、２５μｍ以下であり、より好ましくは、５μｍ以上、１０μｍ以下である。最大粒子径を上記の範囲とすることによって、複合材（添加物）における樹脂などの他の成分、および混合物における繊維との混和性を向上させて、シートＳの表面および内部における分散性が向上する。これにより、凝集剤およびサイズ剤としての効果がより発現されやすくなり、印刷物の発色性をさらに向上させることができる。
【００９６】
ここで、本明細書における最大粒子径とは、体積基準粒度分布（１００％）を指すものとする。最大粒子径の測定方法は、ＪＩＳ  Ｚ８８２５に記載の動的光散乱法やレーザー回折光法で求めることができる。例えば、動的光散乱法を測定原理とする、ナノトラック（登録商標）ＵＰＡ−ＥＸ２５０（商品名、日機装社）などの粒度分布計を用いてもよい。
【００９７】
上述した成分を、予め混合して添加物を調製して複合材とし、添加物カートリッジに収納する。混合方法としては、複合材が塊状とならずに撹拌されれば特に限定されず、公知の方法が採用可能である。なお、後工程Ｓ４（混合物の作製）では、乾式にて複合材と繊維とが混合されるため、複合材の作製も乾式で行われることが好ましい。そして、工程Ｓ４へ進む。
【００９８】
工程Ｓ４（混合物の作製）では、第１ウェブＷ１（細分体Ｐ）と複合材とを混合して混合物を作製する。具体的には、管５４を搬送されてきた細分体Ｐと、添加物供給部５２から供給された複合材とを、混合部５０の混合ブロアー５６の羽根、および混合ブロアー５６が発生させた気流によって混合する。このとき、添加物供給部５２のフィーダーを用いて、細分体Ｐ（繊維）に対する、複合材の供給量を所望の値に調整することが好ましい。作製された混合物は、堆積部６０、第２ウェブ形成部７０などを経て第２ウェブＷ２に加工され、シート形成部８０に搬送される。そして工程Ｓ５へ進む。
【００９９】
工程Ｓ５（加圧処理）では、加圧部８２の一対のカレンダーローラー８５を用いて、混合物（第２ウェブＷ２）に加圧処理を施す。第２ウェブＷ２は空気を含み、綿状であるのに対し、加圧処理によって含まれる空気を低減し、密度を大きくする。これにより、シートＳの表面および内部構造も密な状態となり、印刷物における色材の滲み、色抜けなどの発生が抑えられる。そして、工程Ｓ６へ進む。
【０１００】
工程Ｓ６（加熱処理）では、加熱部８４の一対の加熱ローラー８６を用いて、加圧処理が施された第２ウェブＷ２に加熱処理を施す。加熱処理における加熱温度は、複合材に用いる樹脂の種類、軟化温度や含有量などに応じて適宜調節する。例えば、加熱温度は、樹脂に流動性が発現する融点付近としてもよい。このような温度で加熱することによって、樹脂が流動しやすくなり、第２ウェブＷ２の表面および内部で、樹脂が隙間を埋めるように作用する。そのため、形成された帯状のシートＳが、加熱処理後に冷却（放冷）されると、樹脂によって繊維およびポリアミジンが結着される。これにより、シートＳにおける、柔軟性や引張強度などの物性を向上させることができる。また、シートＳから、繊維やポリアミジンなどの成分が脱落することが抑えられる。
【０１０１】
工程Ｓ６の後工程として、帯状のシートＳを任意の形状に裁断する、裁断工程を設けてもよい。以上の工程により、シートＳが製造される。
【０１０２】
なお、以上に述べたシートＳの製造方法は、使用済古紙に含まれる繊維を原料とし、乾式で製造する場合を例に説明したが、これに限定されるものではない。
【０１０３】
＜シート＞
本実施形態のシートＳは、上述したように本実施形態のシートの製造方法によって製造される。すなわち、シートＳは、使用済古紙（繊維）と、樹脂およびポリアミジンと、を含み、乾式の製造装置であるシート製造装置１００を用いて製造される。
【０１０４】
シートＳは、使用済古紙由来の繊維、および樹脂に加えて、ポリアミジンを含むことから、印刷物における発色性が向上する。そのため、電子写真用紙、インクジェット記録用紙、印刷用紙などに好適に用いることができる。特に、インクジェット記録方法では、色材を水などの溶媒に分散または溶解させたインク（インクジェットインク）を用いて、高精細な画像などを印刷する。したがって、記録用紙（シート）におけるインクの浸透や濡れ広がりなどの特性が印刷品質に影響しやすい。すなわち、発色性が向上するシートＳは、インクジェット記録用紙に好適である。
【０１０５】
以上に述べたように、本実施形態に係るシートの製造方法およびシートによれば、以下の効果を得ることができる。
【０１０６】
ポリアミジンは、両親媒性に由来して、疎水性または親水性のいずれの樹脂ともなじみやすく、樹脂が有する親水性などの特性を調節することができる。また、ポリアミジンはカチオン性であるため、凝集剤として作用する。さらに、両親媒性であることから、繊維に吸着して繊維表面を疎水化することにより、サイズ剤としても作用する。以上により、繊維および樹脂を含み、印刷物の発色性を向上させるシートＳおよびその製造方法を提供することができる。
【０１０７】
ポリアミジンは、発色性向上の効果が高く、従来よりも適量を少なくすることが可能であり、凝集反応が過剰となりにくく、印刷物におけるスジ状の色抜けの発生を抑えることができる。
【０１０８】
繊維と、樹脂およびポリアミジンを含む複合材とを用いてシートＳを形成するため、シートを形成した後にポリアミジンをシートに付与する場合と比べて、シートＳの製造工程が簡潔であり、シートＳの製造に要する時間を短縮することができる。
【０１０９】
樹脂およびポリアミジンを含む複合材の最大粒子径が２５μｍ以下であることから、シートＳの表面および内部における、複合材の分散性が向上する。そのため、複合材中のポリアミジンの凝集剤およびサイズ剤としての効果がより発現されやすくなり、印刷物の発色性をさらに向上させることができる。
【０１１０】
シートＳにおけるポリアミジンの含有量が、シートＳの全質量に対して、５質量％以上、１５質量％以下であることから、凝集剤およびサイズ剤としての効果をより高めると共に、印刷物におけるスジ状の色抜けの発生をさらに抑えることができる。
【０１１１】
シートＳに用いる繊維は、乾式で解繊処理された繊維であることから、普通紙などを乾式プロセスで再生し、固体（紛体）のポリアミジンを複合材の形態で含有させることが容易になる。すなわち、乾式プロセスにおいて、印刷物の発色性を向上させるシートＳを容易に製造することができる。また、湿式で解繊処理を行う場合と比べて、水の使用量が削減されると共に、使用した水の処理が不要となる。
【０１１２】
シートＳを形成する工程は、加圧処理（工程Ｓ５）および加熱処理（工程Ｓ６）を含むことから、加圧処理にてシートＳの構造を密にし、印刷物におけるインクの滲みの発生を抑えて、印刷品質をさらに向上させることができる。また、加熱処理にて樹脂を溶融させ、シートＳの構造をより密にすると共に、引張強度などのシートＳの物性を高めることができる。
【０１１３】
以下に、本実施形態のシートの製造方法およびシートについて、実施例と比較例とを示し、本実施形態の効果をより具体的に説明する。
【０１１４】
＜ポリアミジンの粒径の調整＞
異なる種類のポリアミジンＡ（三菱ケミカル社製、商品名「ダイヤキャッチ（登録商標）ＣＨＰ８００」）およびポリアミジンＢ（三菱ケミカル社製、商品名「ダイヤフロック（登録商標）ＫＰ７０００」）を、ジェットミル（日本ニューマチック株式会社製、商品名「ＰＪＭ−８０ＳＰ」）を用いて粉砕を行い、ふるい分けによって分級した。なお、１６μｍ以下の粒子に関しては、旋回気流式ふるい分け装置（セイシン企業製、商品名「スピンエアシーブＳＡＲ−２００」）を用いて分級した。実施例および比較例について、用いたポリアミジンの種類（ＡおよびＢ）、シート中への添加量を、表１に示した。
【０１１５】
＜複合材の作製＞
比較例１および比較例８を除く、実施例および比較例では、樹脂とポリアミジンＡまたはＢのいずれかと、を複合化させた状態（複合材）を原料として用いた。具体的には、樹脂として、ポリエステル樹脂（東洋紡績株式会社製、商品名「バイロン（登録商標）２２０」、ガラス転移点：５４℃、軟化温度：９６℃）１３００部と、表１に示したシート中の添加量に応じたポリアミジンＡおよびＢの部数とを、高速ミキサー（日本コークス工業株式会社製、商品名「ＦＭ型ミキサーＦＭ−１０Ｃ」）により処理し、添加物を得た。この添加物を二軸混練押出機（東芝機械株式会社製、商品名「ＴＥＭ−２６ＳＳ」）のホッパーから供給して溶融混練を行い、ペレタイズして約３ｍｍ径のペレットを得た。
【０１１６】
上記のようにして得られたペレットを室温（約２０℃）付近まで冷却した後、ハンマーミル（株式会社ダルトン製、商品名「ラボミルＬＭ−０５」）にて、直径１ｍｍ以下の粒子になるまで粉砕を行った。次いで、この粉砕された粒子をジェットミル（日本ニューマチック株式会社製、商品名「ＰＪＭ−８０ＳＰ」）により、さらに粉砕を行い、最大粒子径が４０μｍ以下の複合体を得た。この複合体（粉砕物）について、気流分級機（日本ニューマチック株式会社製、商品名「ＭＤＳ−３」）を用いて、表１に示した最大粒子径の範囲となるように分級を行って複合材を作製した。
【０１１７】
【表１】
2019042974.tif 000002
【０１１８】
＜シートの製造＞
実施例および比較例のシート製造には、乾式のシート製造装置として、乾式オフィス製紙機  ＰａｐｅｒＬａｂ（登録商標）Ａ−８０００（商品名、セイコーエプソン社）を用いた。使用済古紙として、Ａ４の普通紙にレーザープリンターにてテキストを印刷した古紙を使用した。具体的には、上述のように作製した複合材を上記シート製造装置に適用し、上記シート製造装置の通常の稼働条件にて、乾式で解繊した繊維と複合材とを混合してＡ４サイズのシートを製造した。
【０１１９】
比較例１ではポリアミジン無し（無添加）とし、比較例８では、樹脂を抜いて、繊維と混合する複合材（添加物）をポリアミジン（種類：Ａ、最大粒子径：１０μｍ以下）のみとして、シートを製造した。また、比較例２から比較例５では、実施例１，２に対して、ポリアミジンの添加量を３質量％、または１８質量％に変更し、比較例６，７では、複合材の最大粒子径を３２μｍ以下として、それぞれシートを製造した。
【０１２０】
＜発色性の評価＞
発色性の指標として、印刷物のＯＤ（Optical Density）値、Ｃ＊を評価した。具体的には、インクジェットプリンター（セイコーエプソン社製、商品名「ＰＸ−２０５」）および作製したシートを用いて、普通紙  標準モードにて、１辺３ｃｍのＢｋ（ブラック）、Ｂ（ブルー）、Ｇ（グリーン）、Ｒ（レッド）パッチを印刷し、印刷物を作製した。この際、各パッチは、フォトショップ（登録商標）のＲＧＢカラーモードにて、Ｂｋは（Ｒ，Ｇ，Ｂ）＝（０，０，０）、Ｂは（Ｒ，Ｇ，Ｂ）＝（０，０，２５５）、Ｇは（Ｒ，Ｇ，Ｂ）＝（０，２５５，０）、Ｒは（Ｒ，Ｇ，Ｂ）＝（２５５，０，０）で作製した。
【０１２１】
この各印刷物の各色を、グレタグ社製ＳｐｅｃｔｒｏＥｙｅを用いて、視野角２度、Ｄ５０光源で測定し、ＢｋはＯＤ値測定、Ｂ、Ｇ、ＲはＣＩＥで規定する、Ｃ＊を得た。このようにして得られた値から、以下の基準で判定してその結果を表１に示した。
１．ＯＤ値およびＣ＊評価
ＢｋのＯＤ値：Ａは１．３５以上、Ｂは１．３０以上、１．３５未満、Ｃは１．３０未満。
ＢのＣ＊：Ａは３７以上、Ｂは３５以上、３７未満、Ｃは３５未満。
ＧのＣ＊：Ａは５２以上、Ｂは５０以上、５２未満、Ｃは５０未満。
ＲのＣ＊：Ａは６５以上、Ｂは６３以上、６５未満、Ｃは６３未満。
【０１２２】
＜ベタ埋まりの評価＞
スジ状の色抜けの指標として、ベタ埋まりの評価を行った。具体的には、上記発色性の評価に用いた印刷物と同様にして、印刷デューティー１００％のベタ印刷物を作製した。このベタ印刷物におけるベタ部の埋まり具合を目視にて観察し、以下の基準に従って評価した。その結果を表１に示した。
Ａ：白スジが全く無い。
Ｂ：所々に白スジが見られる。
Ｃ：顕著な白スジが見られる。
【０１２３】
表１に示したように、実施例１から実施例８では、発色性の指標とした、ブラックのＯＤ値が「好適」に相当するＡ評価となり、ブルー、グリーン、レッドの彩度（Ｃ＊）が「好適」に相当するＡ評価、または「適」に相当するＢ評価となった。また、ベタ埋まりは、実施例６以外では、発生が見られず、「好適」に相当するＡ評価となった。以上から、実施例１から実施例８は、発色性が向上し、スジ状の色抜けが発生しにくいことが示された。
【０１２４】
一方、発色性（ＯＤ値、Ｃ＊）の評価において、比較例１から比較例８では、ブラックのＯＤ値、ブルー、グリーン、レッドの彩度の４つの項目のうち、１つ以上が「不適」レベルに相当するＣ評価となった。特に、全ての比較例において、上記４つの項目全てで、「好適」レベルに相当するＡ評価は得られなかった。また、スジ状の色抜け（ベタ埋まり）の評価において、ポリアミジンの添加量が１８質量％と、他より多い比較例４および比較例５では、「不適」レベルに相当するＣ評価となった。以上から、比較例１から比較例８では、実施例と比べて発色性が劣り、スジ状の色抜けが発生する場合があることが分かった。
【符号の説明】
【０１２５】
２，３，７，８，２３，２９，５４…管、９…シュート、１０…供給部、１２…粗砕部、１４…粗砕刃、２０…解繊部、２２，４２，６２…導入口、２４…排出口、２６…解繊部ブロアー、２７…集塵部、２８…捕集ブロアー、４０…選別部、４１，６１…ドラム部、４３，６３…ハウジング部、４４…排出口、４５…第１ウェブ形成部、４６，７２，７９ａ…メッシュベルト、４７，７４，７９ｂ…ローラー、４８…吸引部、４９…回転体、５０…混合部、５２…添加物供給部、５２ａ…排出部、５６…混合ブロアー、６０…堆積部、７０…第２ウェブ形成部、７６，７９ｃ…サクション機構、７７…サクションブロアー、７９…搬送部、８０…シート形成部、８２…加圧部、８４…加熱部、８５…カレンダーローラー、８６…加熱ローラー、９０…切断部、９２…第１切断部、９４…第２切断部、９６…排出部、１００…シート製造装置、２０２，２０４，２０６，２０８，２１０，２１２…加湿部、Ｗ１…第１ウェブ、Ｗ２…第２ウェブ。
【図１】
2019042974.tif 000003
【図２】
2019042974.tif 000004